Brevet FR2917746A1 — publié le 20081226

UTILISATION D'UNE COMPOSITION FLUIDE A RETICULATION RETARDEE POUR LE MAINTIEN D'UN TUBAGE A L'INTERIEUR 5 D'UN PUITS DE FORAGE ET PROCEDE DE CONSOLIDATION D'UN PUITS DE FORAGE. Domaine de l'invention. 10 La présente invention concerne l'utilisation d'une composition réticulable sous forme de gel, à vitesse de réticulation contrôlée (retardée en général), (sous forme d'un fluide gelable ou solidifiable) comme matériau de consolidation et d'isolation thermique des tubes utilisés pour le tubage des puits de forage notamment dans des puits de forage pétroliers, lors des opérations d'exploitation du puits comme les 15 opérations d'extraction de pétrole. Arrière plan technologique de l'invention. Lors de la mise en production d'un gisement pétrolier, des hydrocarbures s'écoulent dans un conduit, appelé colonne de production, depuis le fond du puits jusqu'à la surface. Au fond du puits, la pression et la température sont relativement 20 élevées, par exemple 100 C et 300 bars. Lors de la remontée des hydrocarbures vers la surface, ces pressions et températures décroissent avec, comme résultat que la température en sortie du puits est par exemple de l'ordre de 30 C. L'isolation thermique du puits est particulièrement importante car elle doit permettre d'assurer la remontée des hydrocarbures récupérés en fond de puits sans 25 que la rhéologie de ceux-ci soit modifiée de façon notable. En particulier, on cherche à maintenir la température du fluide à sa température de fluidité pour éviter tout problème de dépôt et même de colmatage le long de la colonne de production. Ces problèmes entraînent des ralentissements de la production d'hydrocarbures voire même des interruptions pour intervention dans la colonne, par exemple pour grattage 30 des dépôts. Ces retards à la production sont générateurs de coûts assez considérables et doivent donc être évités autant que possible. Or ces colonnes de production sont installées dans des formations dont la température peut être très basse. ces basses températures entraînant généralement le figeage d'un certains nombre de composés hydrocarbonés dont en particulier les paraffines. 35 Par ailleurs lorsqu'on injecte de l'eau dans le puits, on peut vouloir éviter qu'elle gèle ou souhaiter qu'elle ne soit pas réchauffée par les terrains de la formation traversés, par exemple pour maintenir son poids et provoquer certains phénomènes thermiques favorables comme la pénétration du gisement par R. Brevcis Actuellement, l'isolation thermique et la consolidation des parois d'un puits de forage s'effectue généralement par double tubage du puits qui consiste à introduire deux jeux de tubes en acier placés de façon concentrique au fur et à mesure qu'on creuse le puits à l'intérieur de la formation, ces tubes concentriques constituant les sections de tubage de la colonne de production. Dans un premier temps le tube touchant à la formation est cimenté par injection d'un ciment à partir de la surface par l'intérieur même du tubage (méthode des bouchons) ou au travers de tiges de forage (cimentation couramment désignée par le terme anglais "innerstring). Quand un premier tube dit externe est cimenté à la formation, on introduit un deuxième tube dit interne de diamètre plus faible et on injecte un fluide isolant dans l'espace annulaire constitué par ces deux tubes concentriques, ce fluide isolant devant gelifier ou se solidifier pour remplir cet espace. Le premier tube externe a pour but principal d'éviter l'éboulement des parois du puits, d'empêcher les rentrées d'eau ou de gaz dans le forage et de permettre le contrôle de la pression et de la production du puits: il s'agit du tubage du puits. Le second tube interne constituant le cuvelage permet de créer un espace annulaire dans lequel est placé un produit ou un mélange de produits susceptible d'isoler thermiquement la paroi de la formation. Ainsi on évite toute détérioration de la formation par transfert de chaleur suite au passage à proximité de fluides à haute température comparée à celle de la formation traversée, que celle-ci soit à l'air libre ou sous marine. Cet espace annulaire est généralement rempli à partir de l'une des extrémités du conduit, par pompage d'un liquide chargé de particules solides ou bien par pompage d'un gel liquide. Parmi les documents de l'art antérieur, le brevet US 4258791 décrit une méthode d'isolation d'un puits traversant des formations très froides avec un fluide de complétion introduit dans le dit espace annulaire précédemment décrit. Ce fluide liquide est ensuite épaissi pour obtenir la consistance d'une graisse par augmentation de la température interne du conduit de forage, pendant un temps déterminé nécessaire à cet épaississement. Ce fluide de complétion comprend une phase liquide oléagineuse, hydrocarbonée résultant du raffinage de pétrole, une phase aqueuse, un polymère oléophile d'anhydride maléique et d'une alpha-oléfine à longue chaîne, un émulsifiant d'eau dans l'huile. Le brevet FR 2741420 décrit un système d'isolation thermique et acoustique d'un conduit d'un puits qui deviendra la colonne de production. Ce système consiste R Brevets:5800 25816--07061 9-tevtedépôt doc - 19 port 206? . 2'20 en un manchon d'aérogel qui entoure le tube externe sur au moins une partie de sa longueur, le procédé de formation de ce manchon comprenant les étapes de formation d'un gel liquide à l'extérieur du puits à partir d'un précurseur de gel et d'un liquide, le remplacement de la phase liquide par un solvant plus volatil favorisant le séchage puis l'élimination du solvant contenu dans le gel pour former l'aérogel. Les brevets FR 2774009 et US 4438072 proposent des installations permettant de préparer et d'introduire le gel dans le conduit annulaire ou comme manchon autour du tubage.ou dans la cavité annulaire, ces modes de préparation visant à moduler la nature du gel en fonction de la profondeur et de la température environnante du tubage. Une des phases importantes de ces procédés n'est pas seulement de mélanger les produits composant le gel mais plutôt de provoquer la gélification du composé introduit à la hauteur qui convient et au moment qui convient : cette gélification est obtenue par augmentation de la température environnante du gel, par exemple par injection d'eau chaude ou de vapeur, ou par injection de solvant plus volatil. La difficulté majeure est de pourvoir récupérer les fluides introduits par re-circulation des fluides dans la colonne ou par évaporation des solvants. C'est également le cas dans le brevet US 4296814 qui aux fins d'isoler thermiquement un puits de forage propose d'introduire par l'extrémité du tubage (tube externe) percée ou non de trous une composition gélifiante entre le tube et la formation traversée et dans une deuxième étape d'introduire de l'eau bouillante ou de la vapeur pour provoquer la formation du gel par élévation de température. Les gels utilisés dans ces documents sont généralement obtenus à partir de produits organométalliques en solution aqueuse ou en émulsion. Cependant, il est usuel d'utiliser des gels de polyuréthane purs pour remplir la cavité annulaire de la colonne de production soit par dépôt sur l'extérieur du cuvelage, soit par injection sous forme d'émulsion avec de l'eau ou sous forme diluée dans un solvant : ici le risque est le dépôt prématuré de particules de polyuréthane formées sur les parois des tubes avant d'arriver dans l'emplacement dans lequel le polymère doit sédimenter ou gélifier. Parmi les gels de polyuréthane utilisés, le brevet US 4438072 cite les mélange de pré-polymères de polyisocyanate, en particulier de di-isocyanate organique avec un polyéther diol ou triol tel que la glycérine ou un glycol. Par ailleurs, dans le domaine plus particulier de l'isolation thermique de conduits de transport ou de transfert de matériaux, le brevet W002/34809 décrit l'utilisation d'une composition isolante. sous la forme d'un gel d'élastomère polyuréthane réticulé, obtenu par la réaction d'un polyol et d'un polyisocyanate en présence d'une charge organique chimiquement inerte vis à vis des isocyanates. Dans R- Bre,ets'2580( 25816--0 0819-rexjedcp9l do, - 19 juin 2007 - 3 20 ce document, les modes de mise en oeuvre cités sont l'injection ou le prémoulage avec la composition isolante pour fabriquer des conduits de transfert, plus ou moins souples, thermiquement isolés et enroulables sur bobines, avec une parfaite adhésion du matériau isolant moulé et une étanchéité garantie de l'ensemble. Aucune application au domaine de la consolidation et l'isolation des puits de forage pétrolier n'est citée. Ainsi, dans le domaine des puits de forage pétrolier, il ressort de toutes les techniques précédemment citées, soit des difficultés pour faire arriver les bons mélanges aux bons endroits, soit des difficultés pour faire sédimenter ou gélifier les 1 o produits au bon moment soit pour récupérer les fluides nécessaires à ces gélifications ou sédimentations. Ainsi les forage des puits comportent de nombreuses difficultés techniques et de nombreux coûts annexes de mise en oeuvre, ces coûts correspondants à des difficultés de manipulation des ces fluides qui décantent, qui bouchent ou qui se déposent là où il ne faut pas avant qu'ils n'atteignent leur 15 destination finale pour accomplir leur but final qui consiste à fixer et isoler tubages et/ou cuvelages de la colonne de production. De toutes les techniques précitées, il ressort que l'inconvénient majeur est la durée de mise en place du puits de forage. En effet, les temps de forage et de consolidation d'un puits de forage sont longs 20 car la progression du forage est fonction du temps qu'il faut pour tuber et cuveler chaque section de forage et on ne peut passer à la section suivante que lorsque les opérations de cimentation et de complétion de chaque section sur toute sa longueur de tubage sont terminées et ceci jusqu'à atteindre la dernière section forée. Le but de la présente invention est de fournir une solution pour pallier au 25 problème majeur de la durée de mise en place d'un puits de forage. Cette solution apporte aussi des avantages en termes d'amélioration de la consolidation du puit, d'amélioration de la productivité, et de simplification de la mise en oeuvre sur place. Résumé de l'invention. A cette fin, la présente invention propose l'utilisation d'une composition 30 réticulable à réticulation contrôlée, de préférence retardée, comme matériau de consolidation et d'isolation thermique des tubes utilisés pour le tubage des puits de forage, notamment dans des puits de forage pétroliers, lors des opérations d'exploitation du puits comme les opérations d'extraction de pétrole. Cette composition est facile à mettre en place, s'adapte aux différences de 35 températures et pressions qui varient au fur et à mesure lorsqu'on progresse dans le puits, et surtout aux conditions de forage (terre ou fond des mers). Cette composition réticulable à réticulation contrôlée (en particulier retardée) comprend: R C9rev.els.75500^_5S1(,--0()6l 9-icxredepôt. doc - 19 juin 2007 - 420 a) au moins un polyol diénique et b) au moins un polyisocyanate de fonctionnalité d'au moins 2, ces composants étant les précurseurs d'un polyuréthane réticulé formé in situ dans ladite composition, et c) au moins une charge liquide isolante thermiquement et inerte chimiquement vis à vis desdits polyisocyanate et polyol. Cette composition est donc utilisée pour le maintien et l'isolation thermique d'un puits de forage (voir figure 1) comprenant plusieurs sections de tubage de différentes hauteurs et plusieurs espaces annulaires, lesdits espaces annulaires étant formés par l'espace entre deux tubes d'une section de tubage, utilisation dans laquelle la composition à réticulation contrôlée (en particulier retardée) occupe au moins une partie de la hauteur d'une section de tubage et au moins un des espaces annulaires présents dans le puits de forage. Dans le cadre de l'invention la composition est apte à donner un gel isolant moulable dans lesdits espaces et sections dudit puits de forage. La composition réticulable utilisée dans l'invention est apte à être injectée dans le puits au moyen d'une pompe et présente une viscosité dynamique mesurée selon la norme EN ISO 3104 inférieure à 3000 mPa.s-1, de préférence inférieure à 1000 mPa.s-1, ou encore de préférence inférieure à 600 mPa.s-1. De préférence, cette aptitude au pompage de la composition est maintenue pendant 1 à 48 heures, de préférence entre 5 et 30 heures, dans une gamme de température allant de -20 C à 200 C et une gamme de pression allant de la pression atmosphérique à une pression de 300 bars. Selon un mode de réalisation, la composition comprend au moins un polyol diénique, au moins un polyisocyanate ayant une fonctionnalité d'au moins 2, au moins une charge liquide inerte et éventuellement un retardateur de réticulation. De préférence, le polyol diénique est un polybutadiène hydroxylé de masse moléculaire moyenne en nombre au plus égale à 7000, de préférence allant de 1000 à 3000 et présente une fonctionnalité allant de 1 à 5 de préférence allant de 1,8 à 3. Selon un mode de réalisation préféré, la composition réticulable à réticulation contrôlée de préférence retardée utilisée dans l'invention, comprend au moins 7%, de préférence 10 à 30% en poids de polyuréthane et au moins 50% de préférence de 60 à 93% en poids de charge liquide inerte. Selon un mode de réalisation particulier, le rapport molaire NCO/OH entre le nombre de moles de fonction isocyanate sur le nombre de moles de fonctions OH du composant polyol, est compris entre 0,5 et 2 de préférence de 0,65 à 1,20. R Bres els 25S00 2581 6--806 1 9-tezledépôl. dos - 19 os012007 - 5/20 Selon un mode de réalisation particulier, la charge inerte liquide est une composition comprenant au moins un distillat hydrocarboné dont la chaîne carbonée comprend de 12 à 19 atomes de carbone. De préférence, le distillat hydrocarboné a un taux de composés aromatiques ou de carbone aromatique inférieur à 0,03%. Selon un mode de réalisation particulier, le distillat hydrocarboné a un taux de composés aromatiques ou de carbone aromatique inférieur à 0,03% et une chaîne carbonée de 12 à 16 atomes de carbone, de préférence de 13 à 15 ou de 13 à 16 atomes de carbone. Selon un autre objet l'invention se rapporte à un procédé de maintien d'au moins une section de tubage d'un puits de forage comprenant : (a) le pompage au moyen d'une pompe pour produit visqueux et l'injection dans le puits d'une composition à réticulation contrôlée, de préférence retardée, comprenant le mélange d'au moins un polyol diénique, au moins un polyisocyanate ayant une fonctionnalité d'au moins 2, éventuellement un retardateur de réticulation et au moins une charge liquide inerte, (b) le remplissage de tout ou partie de l'espace annulaire situé entre les deux tubes d'une section de tubage; (e) éventuellement avant la fin du remplissage de l'espace annulaire, l'envoi de ciment, pour maintenir ladite composition avant sa réticulation complète ; (d) la fermeture de l'espace inférieur de la section de tubage. Selon un autre objet l'invention se rapporte à un procédé consolidation d'un 25 puits de forage comprenant la mise en oeuvre du procédé décrit ci dessus autant de fois que nécessaire en fonction du nombre de sections de tubage à maintenir dans le puits de forage depuis la tête du puits jusqu'à la formation réservoir. Selon un mode particulier, les procédés décrits ci-dessus sont mis en oeuvre avec une composition à réticulation contrôlée, de préférence retardée dont les 30 caractéristiques sont telles que définies plus haut. Ainsi la présente invention fournit une solution permettant d'accélérer la vitesse de forage en agissant principalement sur la vitesse de fixation du tubage tout en maintenant l'isolation thermique requise pour la colonne de production finale. Ce gain de vitesse s'effectue par la réduction, lors de l'étape de cuvelage du 35 puits, du nombre d'étapes nécessaires à la formation du gel d'isolation, en particulier lors des forages des puits offshore notamment en eaux profondes situées loin des plateformes de production. De plus cette réduction du nombre d'étapes a aussi pour avantage, l'utilisation de section de tubage plus longue, la réduction du poids lié à RABroc cls'25800299 i b--O i 0619- tcr icdépôt doc - 19 juin 2007 _6,20 20 l'isolation, l'obtention de puits plus solides dans le temps, les risques de fractures des matériaux de cimentation étant plus limités. Au global, ces améliorations ont pour avantage de limiter les coûts de manutention. Cette solution présente de plus les avantages suivants : La composition à réticulation contrôlée (en particulier retardée) utilise des composants déjà sur le site de production pétrolière. La composition à réticulation contrôlée (en particulier retardée) est facilement manipulable car elle reste fluide et apte à être pompée durant un temps suffisamment long pour être mise en place sur l'ensemble des sections de tubages d'un puits de forage. De ce fait, les sections de tubages peuvent être plus longues que celles habituellement utilisées. En outre la composition contient peu de produits chimiques nouveaux et fait appel pour plus de 50 % en poids de sa composition à des fluides utilisés également dans la constitution des boues de forages. Cet élément est particulièrement important quand les surfaces de stockage de ces produits sont réduites notamment sur les plateformes offshore. La composition selon l'invention reste fluide et donc pompable au moins pendant le temps nécessaire à l'injection, sur des plages de température et de pression larges avec une excellente aptitude à remplir parfaitement le volume d'isolation indépendamment de sa forme. En effet la composition est initialement fluide pour le pompage et remplissage et est ensuite réticulable de manière contrôlée (en particulier retardée) au cours du temps pour former un gel moulable qui épouse parfaitement la forme de l'espace d'isolation. Les temps d'injections et de pompage sont paramétrés de telle façon que la fin de la réticulation se produise au plus tôt au moment où le fluide atteint son positionnement final, ce qui permet le maintien du tubage et sa consolidation. Contrairement à ce qui se faisait au préalable, il n'est aucun besoin de faire appel à des solvants qu'il faut éliminer ou encore à l'envoi de fluides chargés de provoquer la réticulation par augmentation de la température du milieu. La réticulation est un phénomène autonome avec sa propre cinétique (vitesse de réticulation) qui dépend de la formulation de la composition utilisée. Les conditions extérieures de température ou de pression qui sont imposées, n'ont qu'un effet accélérateur ou retardateur de la réticulation. Ainsi afin de mieux contrôler la vitesse de réticulation, notamment lorsque le fluide d'isolation doit atteindre des températures supérieures à 80 C, on peut retarder la réticulation par divers moyens, par exemple en ajustant (augmentant) la dilution par la charge inerte dans une plage donnée. R Brevcts`?580f1,'5SI6- 0?0(19-iesiedépôi. doc - 19 juin 200' - Puis une fois la composition en place, la réticulation s'initie puis s'accélère pour produire une composition sous forme de gel (comportement entre liquide et solide) homogène qui permet le maintien du tubage et sa consolidation. En effet ledit gel est un solide avec l'avantage d'un liquide. Comme liquide, il est incompressible (surtout du fait du gonflement du réseau tridimensionnel polyuréthane par la charge liquide inerte) tout en étant déformable pour prendre la forme nécessaire sans fluage ou exsudation de la charge liquide sous pression. C'est aussi un solide élastique et flexible avec une très bonne absorption des vibrations mécaniques et acoustiques. En fonction de la rapidité de réticulation de la composition une fois en place, l o les forages peuvent être plus rapides. La composition à réticulation contrôlée (en particulier retardée) a une densité et consistance (viscosité) plus faible que les ciments usuellement utilisés ce qui permet d'alléger les puits. En effet compte tenu de la densité des ciments, le poids d'une colonne de ciment dans un puits classique peut atteindre 500 tonnes par puits, et avec 15 les compositions de l'invention on peut obtenir un gain de poids de l'ordre de 3 à 10 fois moindre que celui du ciment. La composition à réticulation contrôlée (en particulier retardée) a une conductivité thermique plus faible que celle du ciment, ce qui en fait un bien meilleur isolant thermique sur toute la hauteur de la section de tubage considérée. De ce fait, 20 la variation de température le long de la colonne étant réduite, chaque section de forage peut être plus longue et au global le nombre de section de forage nécessaire pour atteindre la formation peut être réduit. La composition à réticulation contrôlée (en particulier retardée) présente aussi un compromis entre flexibilité (déformabilité) et tenue mécanique meilleur que celui 25 des ciments généralement utilisés, ce qui permet une meilleure absorption des chocs ou des tremblements des colonnes lors des forages et ainsi d'éviter les éboulements dûs en général à la dégradation par délitement du ciment. Description détaillée des modes de réalisation de l'invention. La composition à réticulation retardée et ses caractéristiques. 30 La composition isolante réticulable et injectable selon la présente invention comprend au moins un polyol diénique de préférence un homopolymère et/ou copolymère polyol de polybutadiène et/ou d'isoprène, au moins un polyisocyanate ayant une fonctionnalité d'au moins 2, de préférence de 2 à 4 et une quantité suffisante d'au moins une charge liquide inerte vis à vis dudit polyisocyanate, ladite 35 composition réticulable étant apte à être injectée dans le puits au moyen d'une pompe. Cette composition apte à être injectée dans le puits au moyen d'une pompe présente avant réticulation et pendant toute la durée de la mise en oeuvre (in situ) de R: Brev-eis._ 5810.'58 I6ùu'0G I I-testedepilr.Jnc - I9 juin 2007 - 8.20 ladite composition, une viscosité dynamique mesurée selon la norme EN ISO 3104 qui peut évoluer mais qui reste avantageusement inférieure à 3000 mPa.s de préférence inférieure à 1000 mPa.s, ou encore de préférence inférieure à 600 mPa.s. La composition à réticulation contrôlée (en particulier retardée) comprend : au moins 7%, de préférence 10 à 30% en poids de polyuréthane résultant de la réaction dudit polyol diénique avec ledit polyisocyanate et - au moins 50% de préférence de 60 à 93% en poids de ladite charge liquide inerte ; ces pourcentages étant donnés par rapport au poids total de la composition. La composition réticulable de la présente invention peut être réalisée par simple mélangeage, à température ambiante (en général entre 15 à 25 C, de préférence à environ 20 C) des divers constituants par tous moyens d'agitation suffisant pour assurer une bonne dispersion et surtout une dispersion homogène des constituants. La composition peut contenir un ou plusieurs additifs tels que anti- oxydants, inhibiteurs de corrosion. En fonction des cas particuliers, par exemple pour des conditions de température relativement basses (faibles profondeurs proches de la surface) la vitesse de réticulation pourrait être ajustée (accélérée) au moyen d'un catalyseur de la réaction polyol isocyanate, tels que les amines tertiaires ou sels d'ammonium correspondant ou sels d'étain tels que le dibutyl dilaurate d'étain (TDBDL). L'effet sera ajusté en fonction de la nature et surtout de la quantité de ce catalyseur. Un tel catalyseur peut aussi être présent pour les taux de charge liquide les plus élevés (réticulation plus lente nécessitant accélération). Après la fin de réticulation, la composition selon la présente invention se trouve sous la forme d'un gel homogène, élastique déformable et incompressible avec parfaite adhérence aux parois à isoler et parfait remplissage de l'espace d'isolation entre tubes concentriques. Cette composition présente des propriétés d'isolation thermique, de densité, flexibilité et dureté compatibles avec les conditions d'utilisation dans les puits de forage. En effet l'aptitude au pompage de la composition reste effective de 1 à 48 heures, de préférence entre 5 et 30 heures, dans une gamme de température allant de -20 C à 200 C et une gamme de pression allant de la pression atmosphérique à une pression de 300 bars. Le polyol diénique. Selon la présente invention, le polyol diénique est un oligomère hydroxytéléchélique à base d'homopolymères et/ou copolymères de diènes conjugués qui peuvent être obtenus par différents procédés tels que la polymérisation radicalaire de diènes conjugués ayant de 4 à 20 atomes de carbone en présence d'un amorceur de polymérisation radicalaire tel que le peroxyde d'hydrogène ou un R. Rres eIs_58oO 2581(om,00l')-temedepot doc19 juin 20,-9, composé azoïque tel que l'azobis-2,2 [méthyt-2, N-(hydroxy-2éthyl) propionamide] ou par la polymérisation anionique de diènes conjugués ayant de 4 à 20 atomes de carbone en présence d'un amorceur de polymérisation anionique, tel que la naphtalène dilithium ou amorceurs anioniques bifonctionnels tels que décrits dans US 5,393,843. Selon la présente invention, le diène conjugué du polyol diénique peut être est choisi dans le groupe comprenant le butadiène, l'isoprène, le chloroprène. De préférence ledit polyol diénique est un homo- et/ou copolymère de butadiène et/ou d'isoprène. Les copolymères hydroxytelechéliques de butadiène et/ou d'isoprène peuvent comprendre d'autres comonomères en proportions ajustables, comonomères choisis par exemple parmi les monomères vinyl aromatiques. De tels comonomères peuvent être utiles pour ajuster le compromis entre flexibilité et tenue mécanique du polyuréthane réticulé. On ne sortirait pas de l'invention si on utilisait des oligomères 15 hydroxytéléchéliques de diènes conjugués époxydés sur la chaîne ainsi que des oligomères hydrogénés hydroxytéléchéliques de diènes conjugués. Selon la présente invention, les polyols diéniques peuvent avoir des masses moléculaires moyennes en nombre Mn au plus égale à 7000 et de préférence allant de 1000 à 3000 et des fonctionnalités allant de 1 à 5 et de préférence de 1,8 à 3. Leur 20 viscosité dynamique mesurée à 30 C peut être au moins égale à 600 mPa. S : A titre d'illustration de polyols diéniques, on citera les polybutadiènes hydroxylés commercialisés par la Société SARTOMER sous les dénominations PolyBd@ R 45 HT et PolyBd@ R 20 LM. Selon la présente invention, la composition peut comprendre en plus du polyol 25 diènique un ou plusieurs polyols de faible masse molaire. Par polyol de faible masse molaire, on entend des polyols ayant des masses moléculaires moyennes en nombre Mn allant de 50 à 800. A titre d'illustration de tels polyols, on peut citer l'éthylène glycol, le propylène glycol, le diéthylène glycol, le dipropylène glycol, les polyétherpolyols, le butane 30 diol-1, 4, 1'hexane diol-1, 6, l'éthyl-2 hexane diol-1, 3, le N, N bis (hydroxy-2 propyl) aniline, le méthyl-3 pentandiol-1, 5, le triméthylol propane, le pentaérythritol, le bis phénol A propoxylé commercialisé par la Société AKZO sous la dénomination DIANOL 320 et le mélange d'au moins deux polyolsprécités. Dans l'éventualité où l'on utilise un polyol de faible masse molaire, le rapport 35 molaire NCO/OH devra être calculé de manière à ce que OH représente la totalité des fonctions OH y compris les fonctions hydroxyles apportées par ledit polyol de faible masse moléculaire. R..Brcccts 25500.,'_5816--0'0619-texicdzpôt.doc-19juin 200'-10.20 Le polyisocyanate. Le polyisocyanate utilisé peut être choisi parmi les polyisocyanates aromatiques, aliphatiques, cycloaliphatiques et ceux qui contiennent dans leur molécule un cycle isocyanurate, ayant au moins deux fonctions isocyanate dans leur molécule, susceptibles de réagir avec des fonctions hydroxyle d'un polyol pour former un réseau polyuréthane tri-dimensionnel provoquant la réticulation de la composition. A titre d'illustration de polyisocyanates aromatiques utilisables selon la présente invention, on citera le 4,4'-diphénylméthane diisocyanate (MDI), les MDI polymériques, le triphényl-méthane triisocyanate. A titre d'illustration de polyisocyanate aliphatique utilisable selon la présente invention, on citera le biuret du diisocyanate-1, 6 hexane. A titre d'illustration de polyisocyanates cycloaliphatiques, on citera l'isophorone diisocyanate (IPDI), le cyclohexyldiisocyanate (CHDI), le 4,4dicyclohexylméthane diisocyanate. Un polyisocyanate polymère peut aussi être utilisé, qui comprend dans sa chaîne au moins deux motifs portant chacun au moins une fonction isocyanate. De même un pré polymère oligouréthane portant au moins deux fonctions isocyanate et de préférence au moins 3 fonctions isocyantes peut être également utilisé, pouvant être obtenu par réaction d'un diol avec un polyisocyanate dans des conditions d'excès de fonctions isocyanates (par exemple avec NCO/OH d'au moins 2). A titre d'illustration de polyisocyanates qui contiennent dans leur molécule le cycle isocyanurate, on citera les trimères de l'hexaméthylène diisocyanate commercialisés par la Société RHODIA SOUS la dénomination TOLONATE HDT, le tris[l- (isocyanotométhyl)-1, 3,3-triméthylcyclohe- xane] isocyanurate commercialisé par la Société NULS sous la dénomination VESTANAT T 1890/100. Le polyuréthane. Pour préparer le gel de polyuréthane selon l'invention, les quantités de polyisocyanate et de polyol diénique selon la présente invention sont choisies d'une façon telle que le rapport molaire entre le nombre de moles de fonction isocyanate sur le nombre de moles de fonction OH du composant polyol (NCO/OH) est voisin de 1 et, de préférence compris entre 0,5 et 2 de préférence de 0,65 à 1,20. Pour qu'il ait formation d'une structure réticulée il faut que la fonctionnalité moyenne du mélange réactionnel isocyanate + alcool soit supérieure à 2, ce qui peut être obtenu avec un polyisocyanate de fonctionnalité supérieure à 2 et un polyol de fonctionnalité 2 ou l'inverse. R 1Brevots`25800 2581 (r-0; 0619-textodépin doc - 19 juin 2007 - 11 20 La charge liquide inerte. Selon la présente invention, la charge organique chimiquement inerte vis-à-vis des polyisocyanates, est un liquide isolant thermiquement et compatible avec les polyols et les polyisocyanates. Cette charge liquide isolant peut être choisie parmi les plastifiants, tels que les huiles, résines et dérivés hydrocarbonés, les hydrocarbures ou carburants, les alkylbenzènes et les esters liquides. La charge liquide est composée pour au moins une partie par : 1) les paraffines amorphes ou semi-cristallines (à point de fusion Le retardateur de réticulation. Dans l'éventualité où l'on utilise un retardateur de réticulation en remplacement partiel ou total d'un isocyanate aromatique, celui-ci peut être choisi dans le groupe comprenant les isocyanates aliphatiques ou cycloaliphatique. A titre d'illustration de composé retardateur préféré, on peut citer un polyisocyanate cycloaliphatique tel que, l'isophorone diisocyanate (IPDI). Dans ce cas où l'on utilise totalement un polyisocyanate moins réactif, il faudra veiller à ajuster la formulation de la composition pour obtenir un gel qui soit au final homogène, c'est-à-dire un gel transparent et exempt de particules solides. L'introduction d'un effet retardateur, en dehors de tout ajustement de la formulation (par exemple sa dilution) et permettant d'obtenir encore un gel homogène convenable, peut comprendre également l'utilisation au moins partielle d'un isocyanate bloqué par un agent bloquant (par exemple les agents bloquants de ]'isocyanate le libérant à une t REVENDICATIONS 1. Utilisation d'une composition réticulable à réticulation contrôlée, de préférence retardée, comme matériau de consolidation et d'isolation thermique des tubes utilisés pour le tubage des puits de forage, notamment dans des puits de forage pétroliers, lors des opérations d'exploitation du puits comme les opérations d'extraction de pétrole, comprenant : a) au moins un polyol diénique et b) au moins un polyisocyanate de fonctionnalité d'au moins 2, ces composants étant les précurseurs d'un polyuréthane réticulé formé in situ dans ladite composition, et c) au moins une charge liquide isolante thermiquement et inerte chimiquement vis à vis desdits polyisocyanate et polyol, pour le maintien et I'isolation thermique d'un puits de forage, de préférence pétrolier, comprenant plusieurs sections de tubage de différentes hauteurs et plusieurs espaces annulaires, lesdits espaces annulaires étant formés par l'espace entre deux tubes d'une section de tubage. 2. Utilisation selon la revendication 1 dans laquelle la composition à réticulation contrôlée (de préférence retardée) occupe au moins une partie de la hauteur d'une section de tubage et au moins un des espaces annulaires présents dans ledit puits de forage. 3. Utilisation selon l'une des revendications 1 à 2 dans laquelle la composition est apte à donner un gel isolant moulable dans lesdits espaces et sections dudit puits de forage. 4. Utilisation selon l'une des revendications 1 à 3 dans laquelle la composition réticulable à réticulation contrôlée de préférence retardée est apte à être injectée dans le puits au moyen d'une pompe et présente une viscosité dynamique mesurée selon la norme EN ISO 3104 inférieure à 3000 mPa.s"', de préférence inférieure à 1000 mPa.s', ou encore de préférence inférieure à 600 mPa.s-'. 5. Utilisation selon l'une des revendications I à 4 dans laquelle l'aptitude au pompage de la composition est maintenue pendant I à 48 heures, de préférence entre 5 et 30 heures, dans une gamme de température allant de -20 C à 200 C et une gamme de pression allant de la pression atmosphérique à une pression de 300 bars. 6. Utilisation selon l'une des revendications I à 5 dans laquelle la composition comprend au moins un polyol diénique, au moins un polyisocyanate ayant une fonctionnalité d'au moins 2, au moins une charge liquide inerte et éventuellement un retardateur de réticulation. R '' d3revvetst25800'45 S I6-0'0914-modif reg•-votif npi doc . 14 septembre 2007 - 1?. 21I8 7. Utilisation selon l'une des revendications 1 à 6 dans Iaquelle le polyol diénique est un polybutadiène hydroxylé de masse moléculaire moyenne en nombre au plus égale à 7000, de préférence allant de 1000 à 3000 et présente une fonctionnalité allant de 1 à 5 de préférence allant de 1,8 à 3. 8. Utilisation selon l'une des revendications 1 à 7 dans laquelle la composition réticulable à réticulation contrôlée de préférence retardée, comprend au moins 7%, de préférence 10 à 30% en poids de polyuréthane et au moins 50% de préférence de 60 à 93% en poids de charge liquide inerte. 9. Utilisation selon l'une des revendications 1 à 8 dans laquelle le ]o rapport molaire NCO/OH entre le nombre de moles de fonction isocyanate sur le nombre de moles de fonctions OH du composant polyol, est compris entre 0,5 et 2 de préférence de 0,65 à 1,20. 10. Utilisation selon l'une des revendications 1 à 9 dans laquelle la charge inerte liquide est une composition comprenant au moins un distillat hydrocarboné 15 dont la chaîne carbonée comprend de 12 à 19 atomes de carbone. I1. Utilisation selon la revendication 10 dans laquelle le distillat hydrocarboné a un taux de composés aromatiques ou de carbone aromatique inférieur à 0,03%. 12. Utilisation selon l'une des revendications 10 à 11 dans laquelle le 20 distillat hydrocarboné a un taux de composés aromatiques ou de carbone aromatique inférieur à 0,03% et une chaîne carbonée de 12 à 16 atomes de carbone, de préférence de 13 à 15 ou de 13 à 16 atomes de carbone. 13. Procédé de maintien d'au moins une section de tubage d'un puits de forage comprenant : 25 - le pompage au moyen d'une pompe pour produit visqueux et l'injection dans le puits d'une composition à réticulation contrôlée, de préférence retardée, comprenant le mélange d'au moins un polyol diénique, au moins un polyisocyanate ayant une fonctionnalité d'au moins 2, éventuellement un retardateur de réticulation et au moins une charge liquide inerte, 30 le remplissage de tout ou partie de l'espace annulaire situé entre les deux tubes d'une section de tubage; - éventuellement avant la fin du remplissage de l'espace annulaire, l'envoi de ciment, pour maintenir ladite composition avant sa réticulation complète ; - la fermeture de l'espace inférieur de la section de tubage. 35 14. Procédé de consolidation d'un puits de forage comprenant la mise en oeuvre du procédé selon la revendication 13 autant de fois que nécessaire en fonction du nombre de sections de tubage à maintenir dans le puits de forage depuis la tête du puits jusqu'à la formation réservoir. R `Brel ets25S00•2 5 8 1 6-070914-modif rev-notifinpi doc - 14 septembre 2007 - 18121 515. Procédé selon la revendication 13 ou 14 dans lequel la composition à réticulation contrôlée, de préférence retardée est celle qui est définie dans les revendications 1, 6 à 12. R' Brevets25S00'25S I6-070914-medirrev-noti6npi doc - 14 septembre 2007 - 19.'21